(57)【特許請求の範囲】
【請求項１】
非発泡性ポリマーから成る少なくとも一つの第１層（１３）と、
発泡性ポリマーからなり、前記第１層（１３）の一面によって囲まれる第２層（１４）とを有して成る部品を回転成形するために、
前記第１層を成形するための第一分量の材料を鋳型（１）に入れ、前記第１層を形成するために前記鋳型を回転させるとともに前記第一分量の材料を溶融するために加熱し、次いで前記第２層を形成するために第二分量の材料を前記鋳型内に配置し、かつ該鋳型を再び回転させる方法において、
前記加熱は、前記第二分量の材料がその発泡温度に達する前に中断するが、前記第二分量の材料が発泡温度に達してその温度で留まるか発泡温度を上回るまで前記鋳型の回転を継続させることによって前記第２層を形成することを特徴とする熱可塑性発泡体の層を有する部品の回転成形方法。
【請求項２】
前記鋳型が、前記第二分量の材料の溶融温度と発泡温度との間における設定温度に達したならばすぐに、前記鋳型の加熱を中断することを特徴とする請求項１記載の熱可塑性発泡体の層を有する部品の回転成形方法。
【請求項３】
前記第２層の形成後、第３層（１５）の形成のため非発泡性ポリマーから成る第三分量の材料を前記鋳型に位置させ、鋳型を再び回転及び加熱させることを特徴とする請求項１または２に記載の熱可塑性発泡体の層を有する部品の回転成形方法。
【請求項４】
前記第三分量の材料の着装前の前記鋳型の加熱を、第三分量の材料がその溶融温度に達する前に中断することを特徴とする請求項３に記載の熱可塑性発泡体の層を有する部品の回転成形方法。
【請求項５】
凹所を有する部品を形成するための前記鋳型（１）が、凹所を形成するための形状部を有しないことを特徴とする請求項１から４のいずれか一項に記載の熱可塑性発泡体の層を有する部品の回転成形方法。
【請求項６】
回転成形方法は、発泡層を被覆する複数の層の厚み又は化学的性質がそれぞれ異なる部品に適用されることを特徴とする請求項１から５のいずれか一項に記載の熱可塑性発泡体の層を有する部品の回転成形方法。
【発明の詳細な説明】
【技術分野】
【０００１】
本発明は、熱可塑性発泡から成る層を備えた部品を回転成形する方法に関するものである。
【背景技術】
【０００２】
回転成形技術（ｒｏｔｏｍｏｕｌｄｉｎｇ  ｏｒ  ｒｏｔａｔｉｏｎａｌ  ｍｏｕｌｄｉｎｇ  ｔｅｃｈｎｉｑｕｅ）は、ドラム、カヤック、玩具、ポット、ごみビン、タンク又は道路設備のような空洞体の成形に用いられる。この方法は、外形に応じたキャビティを有する鋳型によって形成される成形体の材料を所定量注入することから成り、かつ、この鋳型は、２軸回転装置に取り付けられ、該２軸回転装置は、重力により成形材料が鋳型内面に分配されるように始動される。次いで、鋳型は、そのポリマーを溶融させるために加熱される。加熱装置のスイッチが切られると、その後の冷却により鋳型の形状通りにポリマーが凝固する。最終段階では、鋳型の回転を停止し、成形体を鋳型から取り出すために鋳型を開く。
【０００３】
成形体が複数の層によって構成される場合、所望の多積層となるまで各層毎に上述したような工程が繰り返される。次層を形成する材料は、前の層が形成された後、鋳型に加えられるか、あるいは、中身を適切な時に取り出すため適宜開閉可能に設定された断熱鋳型内に予め存在していてもよい。
【０００４】
熱可塑性ポリマー発泡体の層を含む構成体は、部品の断熱性、耐衝撃性、あるいは軽量化を向上するとされている。ポリマーは、分解発熱性の発泡剤を配合させることによって発泡形成を可能としたものである。しかし、回転成形する際、発泡の程度を制御することは難しく、特別な予防措置のないまま回転成形すると、発泡体の厚さは予測できないもの、かつ不均一なものとなり、そのため、隣接層への接着力及び品質は不確実なものとなる。
【０００５】
そのような材料に適合した別の成形方法が特許文献１に開示されている。この方法では、部品の曲面に対応する凹所を有した特別な鋳型が用いられる。部品の外面だけでなく内面をも定める。成形体の内側表皮及び外側表皮を形成することになる層の材料が単独で注入され、通常と同様に回転される。それが鋳型の内面に再度分配され、二つの層が形成される。溶かされ、次いで固化されることによって表皮が再度構成され、その後、表皮に形成された小孔を介して鋳型内に発泡剤が加えられる。したがって、発泡剤は、表皮によって画定された中空部に流入し、かつ、前記小孔が閉鎖するため、発泡中に前記中空部全体を占めることになる。これは、発泡層の形状及び厚さの不均一さが生じないことを保証するものではあるが、この形成方法の主な欠点は、鋳型には、より複雑な形があって、表皮は、同じ厚さで同様の構成を成す必要があるということである。
【特許文献１】米国特許第3 976 821号明細書
【０００６】
上記の場合の変形方法では、表皮形成材料と発泡剤とを同時に鋳型内に載置させる工程も含む。発泡剤は表皮が形成された際に開く箱又はバック内に入れられている。他の方法において、二種類の材料（表皮材料及び発泡剤）を鋳型内に同時に注ぎ、混合して粉体又はペレット状にする工程から成る。ポリマーは、サイズ等級付け、粘性あるいは溶融温度の違いによって２つのカテゴリーに分けられる。しかし、上述した方法では、発泡を制御することができないことから、形成すべき部品の凹部に適合する鋳型を使用する必要があり、そして、同じ厚さを有し且つ同様の性質を成す内側層と外側層とを形成しなければならない。
【発明の開示】
【発明が解決しようとする課題】
【０００７】
本発明は、このような欠点を克服するためにされたもので、コンパクトポリマーから成る少なくとも一つの第一の層を有し、該第一の層が、発泡剤からなる第二の層あるいはその他の複数の層を囲んでなる部品を、該部品の外表面のみに適合する鋳型によって製造することに用いることができる。そして、完全に閉じているか、実質的に閉じた状態となるキャビティを有した部品。言い換えると、キャビティが逆傾斜（ｂａｃｋ  ｄｒａｆｔ）を持っており、キャビティの表面に適合した型を抜くことができないという従来方法を実施する上での制限となってた部品成形が可能となる。層同士、特に表皮同士は、互いに異なる性質及び厚みのものとすることが可能である。
【課題を解決するための手段】
【０００８】
本発明の主たる特徴は、実施例にあるように、発泡層形成段階にあり、発泡層の形成が制御可能である点にあることが判かる。より詳細に述べると、コンパクトポリマーから成る少なくとも一つの第１層と、発泡性ポリマーからなり、第１層の一面によって囲まれる第２層とを有して成る部品を回転成形するために、第１層を成形するための第一分量の材料を鋳型に入れ、第１層を形成するために鋳型を回転させるとともに第一分量の材料を溶融するために加熱し、次いで第２層を形成するために第二分量の材料を鋳型内に配置し、かつ該鋳型を再び回転させる方法において、加熱は、第２の分量の材料がその発泡温度に達する前に中断するが、第２分量の材料が発泡温度に達してその温度で留まるか発泡温度を上回るまで鋳型の回転を継続させることによって第２層を形成する。
【発明を実施するための最良の形態】
【０００９】
以下、本発明の実施形態について、図面を参照して説明する。
図1における１Ａから１Ｄは、回転形成における主な工程を示すものである。ここで例として挙げた部品４は、テーパ部を二ヶ箇有したキャビティを有するものである。この部品は、２つのシェル２及びシェル３から構成される鋳型１内で形成される。シェル２及び３は、部品４の最大外周部に対応する接合面において組み立てられている。２つのうち１つのシェル２は、軸６の周りで回転可能な曲折アーム５の末端に設けられている。さらに、曲折アーム５に設けられるシェル２を支持する支持部７は、第一の軸６に対して垂直な第二の軸８の周りに回転可能となっている。
【００１０】
成形体４を形成する成形材料９を、シェル２（Ａ）内にまず注入し、次いで、第２のシェル３を第１のシェル２に組み付ける。この鋳型１を、軸６及び軸８により二重回転にかけ、かつ、図１（Ｂ）に示すように、炉１０内において加熱する。成形材料９は、重力の影響のもと、鋳型１のすべての内壁を覆い、加熱によって溶融する。鋳型１は、そのまま冷却させるか、または図１（Ｃ）に示すように、空気あるいは液体ジェット１１によって冷却し、成形体４が固化したところで、図１（Ｄ）に示すようにシェル３を離脱させて成形体４を抜き取る。
【００１１】
このような工程を繰り返すことによって、複数の層から形成される部品を作ることができる。本発明の使用は、発泡層を含む成形体、しかも図２に示すように環状の拡径部と環状の狭小部が交互に現れる溝を有したタンク形状を成した複雑な形状を持った成形体にさえ応用する手段を提供するものである。その壁部は、外側層１３、中間層１４及び内側層１５から構成されている。この外側層１３と内側層１５とは、単体或いは混合されたポリオレフィンのような結合した熱可塑性ポリマーであって、有色でも無色でもよく、増量剤を有していても有していなくてもよく、通常は粉体状で加えられる。中間層１４は、初期状態では粉体状であり、発泡又はブロウ剤、あるいは場合によっては核形成剤を有している熱可塑性マトリックスから成る発泡性重合体である。この重合体もまた、上述した性質のうちの１つである。
【００１２】
本発明の一実施例を図３を参照して説明する。図３は温度に関するグラフであって、曲線１６は、炉１０での鋳型１の周囲の温度を、かつ、曲線１７は鋳型１内の温度を時間との関係で示したものである。ここでの成形体は、上述した外側層１３、中間層１４及び内側層１５と同様に３層から構成される成形体４である。
【００１３】
５キログラムの重合体（ＢＯＲＥＡＬＩＳ社製，市販グレードメタロセンポリエチレン，ＲＭ８４０３）を粉体状にして鋳型１に加え、４ｒｐｍの軸６及び１ｒｐｍの軸８の２軸回転にかける。炉１０内の温度は２５０℃である。鋳型１の温度が１４５℃に達したら、鋳型１を、炉１０から取り出し、３キログラムの発泡性ポリマー（ＭＡＴＲＩＸ，ＰＯＬＹＭＥＲＳ社製，ポリエチレン，グレードＭ５３２）を粉体状にして鋳型１に加え、そして再び鋳型１を密閉して再度回転させ、炉１０内へ戻す。炉の温度は２４０℃に固定する。材料の温度が１５０℃に達したら、鋳型１は、炉１０から取り除くが、鋳型１は、熱慣性によって複合材料の温度が発泡性重合体の発泡温度（ここでは１７０℃）を上回るまで、炉１０の外でそのまま回転させておく。発泡は、十分とされるまで続けられ、冷却手段によって中断される。発泡性重合体の温度が発泡温度より下回ったら鋳型１の回転を停止させ、次に鋳型を開けて、２キログラムの粉体状のポリマー（ＢＯＲＥＡＬＩＳ社製，市販グレードメタロセンポリエチレン，ＲＭ８３４３）を鋳型１内へ加える。この鋳型１を再び密閉して回転させ、温度を２４０℃に固定した炉１０の中へ戻す。複合材料の温度が１２０℃になったなら、鋳型１を、炉１０から取り出し、複合材料が熱慣性によって溶融温度より十分に高くなるまで鋳型１を自然冷却の下で回転させておく。これにより、最後に加えたポリマーが適切に成形される。このように、形成される温度に達すると、鋳型１は凝固するまで冷却される。そして、鋳型１の回転を停止し、鋳型１から成形体４を取り除くために開かれる。この場合、外側層１３、中間層１４及び内側層１５のそれぞれの肉厚は、５ｍｍ、８ｍｍ、２ｍｍであった。
【００１４】
これら３つの重合体の溶融温度は、それぞれ１３２℃、１３０℃及び１２９℃である。加熱は、すべての溶融温度に達するに充分であり、このようにして複合層は形成される。発泡体からなる中間層１４は、高品質で均一を成すとともに他の層に良好に接着していた。
【図面の簡単な説明】
【００１５】
【図１】ＡからＤは、回転成形する工程の詳細な説明を示す図である。
【図２】発明の要部を説明する断面図である。
【図３】時間と温度との相関関係を示すグラフ図である。
【符号の説明】
【００１６】
１  鋳型
２，３  シェル
４  成形体（発泡性熱可塑性樹脂体）
５  曲折アーム
６  軸
７  支持部
８  軸
９  成形材料
１０  炉
１１  ジェット
１３  外側層（第１層）
１４  中間層（第２層）
１５  内側層（第３層）
１６，１７  曲線
【図１】
0004434957.tif 000002
【図２】
0004434957.tif 000003
【図３】
0004434957.tif 000004